표 1 의 실시 예 1 내지 7 및 비 교예 1 내지 7 에 대하 여 , 판 두께 : 1 mm 의 알루미늄 재 ( 10 ) 를 도 5 의 사시도 에 나타낸 바 와 같이 단면 끼리 를 맞대 어 배치 하 고 , 이 맞 댐 부 를 펄스 레이저 에 의해 용접 했 다 . 1 개 의 펄스 레이저 에 의해 용융 지 가 형성 되 고 고화 한 원상 의 용접부 ( 20 ) 가 레이저 의 이동 에 의해 , 연속 적 으로 용접선 을 따라 겹치 면서 형성 된다 . 용접기 는 펄스 발진 의 YAG 레이저 를 사용 하 고 , 용접 속도 는 30 mm / 분 이 며 , 실드 가스 는 질소 를 20 리터 / 분 의 속도 로 공급 했 다 . 레이저 출력 은 , 표 2 에 나타낸 바 와 같이 , 소정 의 이음새 강도 를 얻 을 수 있 는 표준 조건 과 , 만일 의 용 접시 의 이상 을 상정 한 초과 입 열 조건 및 하한 조건 의 세 조건 ( 조건 1 내지 3 ) 을 적용 했 다 .